(57)【要約】裏地の厚みの半分以上を介して編み裏地の前部に浸透し、編み裏地の少なくとも一部分に対しては全厚に浸透しないポリマーラテックスを有する、軽量薄型可塑性ゴム手袋の商品。例えば、裏地は、７０から２２１デニールナイロンの６６マルチフィラメント糸で、１８ゲージ針を使用して編むことができる。ポリマーラテックスコーティングは、編み裏地の厚みの０．７５から１．２５倍であることが可能である。手袋の厚みの３０％以上の減少を実現することによって、３倍の可塑性をもたらす。ポリマーラテックスコーティングを、５から５０体積％の空気量で発泡化させてもよい。手袋への液体の浸透を防止するために、開放気泡フォームラテックスコーティングを、フッ素系分散剤の分散剤でコーティングしてもよい。該プロセスは、裏地への乳液のさらなる浸透を防止するために、糸の隙間でラテックス乳液をゲル化するステップを含むことができる。
2009527658.tif 000002
【特許請求の範囲】
【請求項１】
２２１以下のデニールを有する糸から作られた複数の編目を有する編み裏地と、前記編み裏地に接着されるポリマーラテックスコーティングと、
を含む手袋であって、
前記ポリマーラテックスコーティングは、前記編み裏地の厚みの半分以上を浸透し、前記編み裏地の少なくとも一部分に対しては、前記ポリマーラテックスコーティングは、前記編み裏地の全厚に浸透せず、
前記ポリマーラテックスコーティングは、前記編み裏地の厚みの０．７５から１．２５倍の範囲の厚みを有する、手袋。
【請求項２】
前記編み裏地の肌接触面は、実質的に前記ポリマーラテックスコーティングを含まない、請求項１に記載の手袋。
【請求項３】
前記編み裏地の前記肌接触面は、前記ポリマーラテックスコーティングを約７５％以上含まない、請求項２に記載の手袋。
【請求項４】
前記編目の間隔は、前記糸の直径の約１から約３倍である、請求項１に記載の手袋。
【請求項５】
前記糸は、約７０から約２２１の範囲のデニールを有する、請求項１に記載の手袋。
【請求項６】
前記ポリマーラテックスコーティングは、複数の空洞を有する、請求項１に記載の手袋。
【請求項７】
前記複数の空洞は均等に分布している、請求項６に記載の手袋。
【請求項８】
前記複数の空洞の範囲は、約２２５μｍから約３５０μｍのサイズを有する、請求項６に記載の手袋。
【請求項９】
前記編目は１８ゲージ針によって形成される、請求項１に記載の手袋。
【請求項１０】
前記手袋は、約０．６０から約１．１４ｍｍの範囲の厚みを有する、請求項１に記載の手袋。
【請求項１１】
前記厚みは、約０．７０から約０．９０ｍｍである、請求項１０に記載の手袋。
【請求項１２】
前記手袋は軽量である、請求項１に記載の手袋。
【請求項１３】
前記手袋は可塑性のある、請求項１に記載の手袋。
【請求項１４】
前記手袋は、約５ｃｍ未満のクラーク剛度を有する、請求項１３に記載の手袋。
【請求項１５】
前記ポリマーラテックスコーティングは、天然ゴム、合成ポリイソプレン、スチレンブタジエン、カルボキシル化、または非カルボキシル化アクリロニトリルブタジエン、ポリクロロプレン、ポリアクリル酸、ブチルラバー、水性ポリエステル系ポリウレタンポリエステル系、水性ポリエーテル系ポリウレタン、またはそれらの組み合わせから成る群から選択される、請求項１に記載の手袋。
【請求項１６】
前記ポリマーラテックスコーティングは、カルボキシル化アクリロニトリルブタジエンを含む、請求項１５に記載の手袋。
【請求項１７】
前記糸はナイロン６６を含む、請求項１に記載の手袋。
【請求項１８】
前記ポリマーラテックスコーティングは発泡化される、請求項１に記載の手袋。
【請求項１９】
前記ポリマーラテックスコーティングは、体積基準で５％から５０％の範囲の空気量を有する、請求項１８に記載の手袋。
【請求項２０】
前記ポリマーラテックスコーティングは、体積基準で５％から１５％の範囲の空気量を有する独立気泡フォームである、請求項１９に記載の手袋。
【請求項２１】
前記ポリマーラテックスコーティングは、体積基準で１５％から５０％の範囲の空気量を有する開放気泡フォームである、請求項１８に記載の手袋。
【請求項２２】
前記ポリマーラテックスコーティングは、前記編み裏地接着表面から遠位の表面上で、水性フッ素系分散コーティング剤でコーティングされる、請求項１に記載の手袋。
【請求項２３】
前記ラテックスコーティングは非発泡化され、前記フッ素系分散剤は、前記非発泡化ラテックスコーティングに添加される、請求項２２に記載の手袋。
【請求項２４】
前記ラテックスコーティングは発泡化され、前記フッ素系分散剤は、前記発泡化ラテックスコーティングに添加される、請求項２２に記載の手袋。
【請求項２５】
水性フッ素系分散剤の前記コーティングは、約０．５から約２ミクロンの範囲の厚みを有する、請求項２２に記載の手袋。
【請求項２６】
軽量可塑性手袋を製造するためのプロセスであって、
ａ）前記糸の前記直径の１から３倍の糸間隔で編まれた、手袋型の編み裏地を作るステップであって、前期糸は約２２１以下のデニールを有する、ステップと、
ｂ）前記編み裏地を、手型のセラミックまたは金属形成機に配置するステップと、
ｃ）前記形成機および前記編み裏地を、凝固剤液に浸漬するステップと、
ｄ）前記形成機、および前記凝固剤でコーティングされた編み裏地を引き出すステップと、
ｅ）前記形成機、および前記凝固剤でコーティングされた編み裏地を、水性ポリマーラテックス乳液を含むタンクに浸漬し、前記ポリマーラテックス乳液が、前記編み裏地の厚さの半分以上に浸透し、前記編み裏地の少なくとも一部分に対しては、前記ポリマーラテックス乳液が前記編み裏地の全厚に浸透しないようにするステップと、
ｆ）前記凝固剤でコーティングされた編み裏地の表面上、および前記編み裏地の糸の隙間で、前記ポリマーラテックス乳液をゲル化し、ポリマーラテックス乳液のさらなる浸透を防止するための遮断を行うステップと、
ｇ）前記形成機、およびゲル化ポリマーラテックスコーティング剤でコーティングされた前記編み裏地を引き出すステップと、
ｈ）前記形成機、およびゲル化ポリマーラテックスコーティング剤でコーティングされた前記編み裏地を、前記ラテックスコーティングを加硫する温度まで加熱し、ポリマーラテックスで硬化されたコーティングに接着される編み裏地で、硬化された手袋を形成するステップと、
を含む、プロセス。
【請求項２７】
ｉ）前記硬化された手袋を洗浄するステップをさらに含む、請求項２６に記載のプロセス。
【請求項２８】
前記手袋型編み裏地を作るステップは、１８ゲージ針を備える編機を使用するステップを含む、請求項２６に記載のプロセス。
【請求項２９】
前記凝固剤液は、２〜１０重量％の硝酸カルシウム凝固剤液である、請求項２６に記載のプロセス。
【請求項３０】
前記水性ポリマーラテックス乳液は、水酸化カリウム、アンモニア、またはスルフォン酸塩によって安定化される、請求項２６に記載のプロセス。
【請求項３１】
前記水性ポリマーラテックス乳液は、２５０〜５０００センチポイズの範囲の粘度を有する、請求項２６に記載のプロセス。
【請求項３２】
前記形成機、および前記凝固剤でコーティングされた編み裏地の、前記水性ポリマーラテックス乳液を含むタンクへの前記浸漬の深さは、約０．２ｃｍから約５ｃｍの範囲である、請求項２６に記載のプロセス。
【請求項３３】
前記水性ポリマーラテックス乳液を発泡化し、発泡化ポリマーラテックスコーティングを生成するステップをさらに含む、請求項２６に記載のプロセス。
【請求項３４】
前記ポリマーラテックスコーティングは非発泡化され、水性フッ素系分散コーティング剤を、前記非発泡化ゲル化ポリマーラテックスコーティング上にコーティングするステップをさらに含む、請求項２６に記載のプロセス。
【請求項３５】
水性フッ素系分散コーティング剤を、前記発泡化ポリマーラテックスコーティング上にコーティングするステップをさらに含む、請求項３３に記載のプロセス。
【請求項３６】
水性フッ素系組成物は、加硫前に前記ゲル化ポリマーラテックスに添加される、請求項２６に記載のプロセス。
【請求項３７】
前記水性フッ素系組成物は、加硫前に前記ゲル化発泡化ポリマーラテックスに添加される、請求項３４に記載のプロセス。
【請求項３８】
前記形成機、および前記編み裏地を凝固剤液中に浸すステップの前に、前記編み裏地の糸の隙間を遮断するために、前記編み裏地に遮断物質のコーティング剤を添加するステップをさらに含む、請求項２６に記載のプロセス。
【請求項３９】
前記遮断剤は、ＰＶＡ、ワックス、および溶剤型ポリウレタンから成る群から選択される、請求項３８に記載のプロセス。
【請求項４０】
ステップｆ）後にゲル化される前記ラテックス層は、第２のラテックス層を形成するために、水性ラテックス乳液に浸漬され、空洞を生成し前記第２の層をゲル化するために流動塩浴槽での処理を行うが、それは塩を除去するために洗浄され、ラテックスの前記第２の層に空洞を生成する、請求項２６に記載のプロセス。
【発明の詳細な説明】
【技術分野】
【０００１】
関連出願の相互参照
本出願は、２００６年２月２３日出願の、米国仮出願第６０／７７５，９４８号への、３５Ｕ．Ｓ．Ｃ．§１１９（ｅ）に基づく優先権の利益を主張し、その開示は、参照することにより全体として本明細書に組み込まれる。本出願はまた、２００７年２月２１日出願の、米国特許出願第１１／６７７，１７６号への、３５Ｕ．Ｓ．Ｃ．§１１９（ｅ）に基づく優先権の利益を主張し、その開示は、参照することにより全体として本明細書に組み込まれる。
発明の技術分野
【０００２】
本発明の側面は、薄型多孔性または連続的ラテックス層によって、部分的に被覆および浸透される薄型編み裏地を有し、それによって強化された可塑性を提供する軽量薄型可塑性ラテックスの商品に関連する。多孔性ラテックス層は、水または油の浸透性なしで通気性を提供するように処理することができる。
【背景技術】
【０００３】
手袋は、産業または家庭環境において手を保護するために一般的に使用される。手袋は着用時汗でいっぱいになり、使用者にはベタベタした感触がある。手袋製造技術の進歩は、手袋が露出される編み部分において通気性を有するように、接着性ラテックス層での繊維編み裏地の部分的コーティングをもたらしてきた。編み裏地は、１５ゲージ以上の編み針を使用して、３１９デニール以上（９０００メートルの糸のグラム数として定義されるデニール）の比較的厚い頑丈な糸で作られる。形成されるラテックス層もまた相応して厚く、限られた可塑性を有する重い感触の手袋をもたらす。通気性を提供するために、使用されるラテックス層を多孔性に作るとき、多孔性ラテックス層の得られる厚みは通常より大きく、限られた接触感受性を有する不自然な感触の手袋をもたらす。同等の耐磨耗性に対して、泡沫層は、非発泡層よりも厚くなくてはならない。多くの特許が、手袋、ならびに比較的厚い編み裏地およびラテックス層の厚膜コーティングを使用した、それらの形成方法を扱っている。厚い編み裏地、および厚い発泡化ラテックス層は、手袋の全厚の薄さをもたらさず、手袋製品は、可塑性、ならびに指および手の容易な可動性を提供しない。
【０００４】
Ｊｏｈｎｓｏｎによる米国特許第４，５１４，４６０号および４，５１５，８５１号は、滑り抵抗性表面を開示する。Ｊｏｈｎｓｏｎによる米国特許第４，５５５，８１３号および４，５６７，６１２号は、滑り抵抗性手袋を開示する。Ｊｏｈｎｓｏｎによる米国特許第４，５６９，７０７号および４，５８９，９４０号は、発泡化滑り抵抗性表面を製造する方法を開示する。この多孔性表面は、手袋が通気性を有し、吸湿特性を有する作業環境において、作業者にとって特に有用である。表面は、編まれた、または織られた繊維基質にラミネート加工された発泡表面である。ラミネート加工の前に、ポリウレタン、ポリ塩化ビニル、アクリロニトリル、天然ゴム、合成ゴム発泡体を、必要とされる耐磨耗性に応じて異なる量の空気で発泡化してもよい。発泡化は、機械的または化学的手段によってもよい。
【０００５】
Ｗａｔａｎａｂｅによる米国特許第４，４９７，０７２号および４，７８５，４７９号は、多孔性コーティング手袋、および手袋を製造する方法を開示する。破れた気泡は、多孔性表面を形成する。空気細胞は閉孔し、防寒および耐水の性質をもたらす。厚い独立気泡フォームは、織られた、または編まれた縫い布に接着される。その防寒性により、これは最小の可塑性を有する厚い手袋である。
【０００６】
Ｈｅｅｔｅｒらによる米国特許第５，３２２，７２９号は、通気性コーティング布地を製造するための方法、および器具を開示する。該方法は、布基質を樹脂でコーティングし、次に布基質および樹脂コーティングを介して空気の流れを導くことによって、樹脂内の気孔を開孔するステップを含む。気孔によって、コーティング布地の通気性をもたらし、蒸気または水分の透過速度を、気孔なしの樹脂コーティング布地の透過速度の約１０倍にする。未硬化樹脂を介して空気を無理に送ることは、通常、制御されない気流の通過をもたらし、最悪の場合、布地からの樹脂の剥離をもたらす。
【０００７】
Ｋｒｏｃｈｅｓｋｉによる米国特許第５，５８１，８１２号は、耐漏れ性繊維手袋を開示する。綿手袋を耐水または耐油性にするために、綿手袋を裏返し、ＰＶＣまたはポリウレタンラテックス溶液に浸漬する。ラテックス層が肌に接触する一方で、綿表面が握り面となるように、手袋を裏返す。肌へのよりよい感触を得るために、ラテックス層を任意にフロック加工してもよい。この手袋に編み裏地はない。塗布されたラテックス層は、耐水または耐油性であるが、通気性を有しない。
【０００８】
Ｙａｍａｓｈｉｔａらによる米国特許第６，５２７，９９０号は、ゴム手袋を製造する方法を開示する。熱膨張性マイクロカプセルを含む合成ゴムラテックスの凝固における、手袋の型の連続漬浸によって、ゴム手袋を製造する。合成ゴムラテックスの加硫の間、これらのマイクロカプセルは破裂し、湿潤または乾燥条件下で優れた粘着防止性および握りを提供する。この手袋に編み裏地はなく、ラテックス層が完全に手を包んでいる。
【０００９】
Ｂｏｒｒｅａｎｉによる米国特許広報第２００２／００７６５０３号は、繊維担体から作られる作業手袋、または保護手袋のような衣料品を開示する。繊維担体は、水性硝酸カルシウムの形で接着プライマーを受け取る。接着プライマーを有する繊維担体は、発泡水性ポリマー、好ましくは脂肪族ポリエーテルウレタン、またはポリエステルウレタンで、全体または部分的にコーティングされる。発泡水性ポリマーのみが、繊維担体の網目を通過することなく、支持体の外側部分に出現する。繊維担体が過度の親水性を有する場合、２〜５％過フッ化炭化水素を水性ラテックス乳液に添加する。繊維担体における糸のサイズは示されていない。特許は、なぜ水性ポリマーが繊維担体の網目に浸透しないのか示していない。水性空気泡の粘度は、１５００から３０００センチポイズの範囲にあり、この厚い泡は網目に侵入しない可能性があり、非常に局所的な領域において繊維に接触するだけであり、ポリマー層および繊維担体の付着不足を引き起こす。
【００１０】
Ｄｉｌｌａｒｄらによる米国特許広報第２００４／０２２１３６４号は、発泡手袋を提供するための方法、器具、および製品を開示する。繊維の外形の表面によって部分的に支持されている発泡ポリマーコーティング剤で、繊維の外形をコーティングする。基本ポリマーの密度を、基本ポリマーの初期密度の約１０から５０％に低下させるために、十分な量の空気を基本ポリマーと混合する。ナイロン、ポリエステル、アラミド、綿、ウール、レーヨン、またはアクリル繊維を使用して、繊維の外形を編む。泡沫細胞は液体を吸収し、それは、発泡ポリマーが握られる対象上の水または油から手を保護しないことを示す。糸は、編まれる繊維の外形のサイズを、薄い外形ではなく厚い外形に固定するＳｈｉｍａ  Ｓｅｋｉ編機を使用して、１５ゲージ針で編まれると述べられている。結果として、発泡手袋は厚い製品となり、可塑性はあまりない。
【００１１】
ＧＢ７３０８７９は、ラミネート加工された物質、および同物質を製造する方法を開示する。ラミネート加工された物質は、支持層の布地の実質的に半分を介する浸透により、共に固定される支持層および発泡ラテックス層を含み、ラテックス層の露出面は摩擦により除去され、外側部分をそこから容易に分離することができる。浸透した泡沫は、摩擦によって分離することはない。これは、使用中無傷の状態のままである支持層上の泡沫層ではない。
【００１２】
ＧＢ２４０００５１号およびＷＯ２００５０８８００５号は、ポリマー衣服材料を開示する。型上にあってもよい基質に凝固剤を添加し、ポリマー材料の発泡体を基質に添加し、発泡体の一部を凝固剤で凝固させ、基質上の凝固ポリマー材料の層を残すために、基質から非凝固発泡体を除去することによって、ポリマー衣服材料を作る。基質へ水のような液体をスプレーする、または空気のようなガスを噴射することにより、非凝固発泡体を除去する可能性がある。非凝固発泡体の除去後、凝固剤を除去するために基質を水中に浸漬してもよい。ポリマー材料は、ニトリルラテックス、天然ラテックス、ポリウレタンラテックス、ポリ塩化ビニルラテックス、ネオプレン、およびポリ酢酸ビニルの１つ以上であってもよい。発泡体をブラスト加工することは、添加された泡沫層の一部のみを残し、発泡エマストラー層の不規則な被覆率をもたらす。噴射の圧力は、基質の繊維の隙間に未硬化ゲル化ポリマーを送り込む。
【００１３】
結果的に、当技術分野において、軽量編み裏地の一部のみに添加されるラテックス層を有し、手袋の通気性をもたらす薄型軽量で可塑性の高いゴム手袋の必要性がある。また、多孔性であり、さらなる通気性、および改善された可塑性をもたらすラテックス層を有することが望ましい。多孔性ラテックス層を介する油、または水の浸入を防止することが望ましい。
【発明の開示】
【００１４】
手袋の可塑性は、手袋の厚みの強い機能であり、厚みの３乗の逆数に応じて増加する。したがって、ラテックス層でコーティングされた手袋などの弾性体の厚みを、３０％減少することは、３の因数で可塑性を増加させる。手袋の厚みは、編み裏地の厚み、および粘着して接着されるポリマー層の厚みで構成される。編み裏地は、編み糸のレベルで置き換えることができるので、可塑性は、弾性体計算に基づいて、予想される可塑性よりも大きくなる可能性がある。モノフィラメント糸である代わりに、個々の糸が複数の縒り糸から構成される場合、この因子はさらに大きい。ポリマーが完全に裏地に浸透している場合、この可塑性増加は欠失し、手袋の剛性は、編み層の硬化により大幅に増加する。
【００１５】
一般的に、コーティングされた編み作業手袋に関して、よく使用される編み針は、１５ゲージ針である。Ｓｈｉｍａ  Ｓｅｉｋｉは、１８ゲージ針など、より細かい針サイズを使用することができる編機を製造する。Ｓｐｅｎｃｅｒ  ＤＪ．Ｋｎｉｔｔｉｎｇ  Ｔｅｃｈｎｏｌｏｇｙ，ｐ２０９，１９９３によると、編機の針のゲージは、使用することができる糸のデニールと明確な関係を有する。例えば、ゲージ１５の針は、３１９デニール糸を使用する。しかしながら、ゲージ１８の針は２２１デニール糸を使用する。デニールは、９０００メートルの長さを有する糸のグラム数として定義される。したがって、１８ゲージ針で編まれる裏地は、１５ゲージ針で編まれる裏地より約３０％軽い。また、１８ゲージ針で編まれる２２１デニール糸の小さい直径は、平方単位面積あたり高い充填密度を有し、それによって、ラテックス浸漬に対してより滑らかな表面を与え、より滑らかで厚みが小さいラテックスをもたらす。
【００１６】
１８ゲージ針の糸の糸サイズが、１５ゲージ糸のサイズより小さいことから、１８ゲージの薄い編み裏地は、編目および／または糸の間でより小さい間隔を有する。この１８ゲージの編み針の使用は、通常、編み裏地における編目および／または糸が、糸の直径の１から３倍の間隔にあけられていることを意味する。そのようなものとして、小さい隙間が、糸および／または縫い目の間に与えられる。ラテックス層を薄い編み裏地に接着するために、ラテックスは、薄い編み裏地の厚みの半分以上を介して浸透しなければならない。厚みの半分未満へのラテックス層の浸透は、通常、付着不足をもたらし、ラテックス層の予期しない分離をもたらす可能性があり得る。しかしながら、全部のラテックス層が、編み裏地に完全に浸透する場合、ポリマーコーティングが手袋着用者の肌に接触することになり、望ましくない効果、また時には炎症をもたらす。この問題は、利用可能な裏地の大きな厚みの理由から、１５ゲージ針の糸を使用して処理することができ、またこれまで処理されてきた。ラテックス層の付着、および浸透したラテックスの肌接触の防止とのこのバランスは、特に水性ラテックス乳液を使用する場合、１８ゲージ針の糸に関しては解決されていない。
【００１７】
概説するならば、本発明の一側面は、薄い編み裏地、および編み層の厚みの約０．７５から１．２５倍の、ポリマーラテックスコーティング層を有する手袋を提供し、そこでポリマーラテックスコーティングは、厚みの半分以上を介して浸透し、編み裏地の少なくとも一部に対しては、ポリマーラテックスコーティングは、薄い編み裏地の全層に浸透しない。糸サイズは、２２１デニール以下である。一実施形態では、裏地を編むために１８ゲージ針を使用する。別の実施形態では、編み裏地の肌接触面は、実質的にポリマーラテックスコーティングを含んでいない。実質的にポリマーラテックスコーティングを含んでいないことを参照することにより、編み裏地の肌接触面の表面積の大部分以上が、ラテックスコーティングを有しないことが意味される。一実施形態では、編み裏地の肌接触面は、ポリマーラテックスコーティングを約７５％以上含まない。一実施形態では、使用される糸は、２プライ／７０デニール／１０３フィラメント、または１プライの２エンド／７０デニール／１０３フィラメントの仕様を有する部分延伸ナイロン６６であり、各フィラメントは０．６８でニールを有し、一般的に、デニールを有するフィラメントは、１フィラメントあたり１デニール未満である。多くの非常に小さいデニールフィラメントを有する、マルチフィラメント糸のこの束は、非常に高い可塑性を有し、したがって、編み裏地もまた非常に高い可塑性を有する。１８ゲージ針は、裏地を編むために、２プライの７０デニール糸、もしくは１プライの１４０デニール糸、または２２１デニールほどの大きさの糸の単糸を使用することができる。手の甲における裏地の部分が、ポリマーラテックス層でコーティングされていない一方で、ポリマーラテックス層は、手袋の掌および指の領域を通常含む手袋の選択された部分にのみコーティングされる。詳細な実施形態では、ポリマーラテックスコーティングは、天然ゴム、合成ポリイソプレン、スチレンブタジエン、カルボキシル化 、または非カルボキシル化アクリロニトリルブタジエン、ポリクロロプレン、ポリアクリル酸、ブチルラバー、または水性ポリウレタン（ポリエステル系、またはポリエーテル系）、またはそれらの組み合わせから成る群から選択される。具体的な実施形態では、ポリマーは、水性ラテックス乳液から形成される、カルボキシル化アクリロニトリルブタジエンラテックスを含む。一実施形態では、手袋の全厚は、０．６ｍｍから１．１４ｍｍの範囲にある。詳細な実施形態では、全厚は、約０．７０から約０．９０ｍｍである。
【００１８】
第２の実施形態では、５から５０体積パーセントの範囲のよく分散された気泡を使用して、ポリマーラテック層を発泡化し、ポリマーラテックス層において通気孔により独立気泡、または開放気泡を形成する。独立気泡は、高い可塑性を有し、柔らかく多孔質の耐液体性ポリマーラテックスコーティングをもたらし、適した乾燥および乾燥および湿潤での握りを提供する。独立気泡は、通常、５から１５体積パーセントの範囲の空気量と関連する。相互接続された開放気泡は、通常、１５〜５０％の気積の範囲で発生し、発泡化ポリマーラテックス層を介した手袋の通気性を提供する。開放気泡フォームを有する手袋は、口に当てることによって、ほとんど抵抗性なく、手袋のポリマーラテックスコーティングを介して空気を送ることができるという意味では、通気性を示す。手袋の通気性は、手袋の背面など、発泡化ポリマーラテックス層でコーティングされていない編み裏地の部分を介して、常に得ることができる。この発泡化ポリマーラテックス層はまた、編み裏地の厚みの半分以上に浸透し、編み裏地の少なくとも一部に対しては、ポリマーラテックス層は全層に浸透せず、したがって、ポリマーラテックスの肌接触を実質的に防止する。
【００１９】
第３の実施形態では、加硫加熱処理中ラテックス層と共に硬化する、約０．５から２ミクロンの厚さに硬化する前の、水性ラテックス浸漬の直後に、水性フッ素系分散コーティング剤で、非発泡化または発泡化ポリマーラテックス層の外部表面をコーティングし、水または油などのいかなる液体の接触角を変化し、発泡化ポリマーラテックス層の微細な気孔への浸入、および非発泡化ラテックス層におけるいかなる欠陥を防ぐ。このようにして、油または水の浸透によって手袋の内側へ浸入することなく、発泡化ポリマーラテックス層の通気性を維持する。
【００２０】
第４の実施形態では、手袋の外部ラテックス表面が、湿った、油っこい、および／または乾燥した表面の優れた握り特性を有するように、ポリマーラテックス層に複数の空洞を備える。空洞によって提供される強化された表面領域は、握られる作業表面から境界層の油、または水膜を捕らえるための表面領域を提供する。さらに、握り圧力を加えることによって、作業物上の境界層から油、または水の境界層を移動させ、空洞の体積中に押し込む。本発明の軽量編み裏地は、比較的厚みが小さく、対応するラテックス層の厚みも小さいため、空洞は、その浸透の深さに制限がなければならない。ラテックスの外部表面に均等に分布している空洞の形成プロセスは、Ｆｌａｔｈｅｒらによる米国特許広報第２００５／００３５４９３号に開示され、その内容は、参照することにより全体として本明細書に組み込まれる。
【００２１】
本発明の一側面に基づき、軽量薄型可塑性ポリマーでコーティングされた手袋を製造する方法は、１）手型のセラミックまたは金属形成機に、１８ゲージの編み裏地を配置ステップと、２）例えば、硝酸カルシウム凝固溶媒、またはアルコール溶液もしくは水溶液、またはそれらの組み合わせなどを含む凝固剤液に、形成機を浸漬するステップと、３）凝固剤でコーティングされた編み裏地の付いた形成機を除去するステップと、４）凝固剤でコーティングされた編み裏地の付いた形成機を、水性ポリマーラテックス乳液を含むタンクに浸漬し、ポリマーラテックス乳液が、編み裏地の厚みの半分以上に浸透し、編み裏地の少なくとも一部分に対しては、ポリマーラテックス乳液が、編み裏地の全層に浸透しないようにし、また凝固剤は、ポリマーラテックス剤をゲル化し、編み裏地の厚みへのラテックスのさらなる浸透を防止するステップと、５）ポリマーラテックスコーティング剤を有する編み裏地の付いた形成機を除去するステップと、６）ゲル化ポリマーラテックスコーティング剤で、形成機を洗浄するステップと、７）選択された時間の間、加硫温度まで加熱するステップと、８）凝固剤、および不快感を与えるラテックスタンパク質、ならびにラテックス安定化および加工化学物質を除去するために、手袋をさらに洗浄するステップを含む。プロセス変量は、ポリマーラテックス乳液の浸透を制御するが、乳液の粘度の制御、およびポリマーラテックス乳液タンク内の浸漬の深さの制御を含む。理論に束縛されることを目的としないが、水性ポリマーラテックス乳液タンク内の水圧もまた、浸透の深さの一因となる。ステップ６に従って洗浄した後、ラテックス層のいかなる欠陥による油または水の浸入を防止する、疎水性または親油性コーティングを形成するために、ステップ７および８に従って、発泡化ポリマーラテックスコーティングの外側表面を、水性、または溶剤型水性フッ素系分散コーティング剤でコーティングし、加硫処理してもよい。
【００２２】
プロセスの第２の実施形態では、空気圧、または機械的撹拌を使用して、ステップ４のポリマーラテックス溶液を発泡化する。編み裏地の全層を介する発泡化ポリマーラテックス溶液の浸透は、編み裏地の少なくとも一部に対して、第１の実施形態に詳述されるような浸漬の深さの制御、または以下に詳述される、第３の実施形態に詳述されるような遮断のいずれかによって維持される。プロセス変量は、発泡化ポリマーラテックス乳液の浸透を制御するが、乳液の粘度の制御、およびポリマーラテックス乳液タンク内の浸漬の深さの制御を含む。ステップ６に従って洗浄した後、疎水性または親油性コーティングを形成するために、ステップ７および８に従って、発泡化ポリマーラテックスコーティングの外側表面を、水性、または溶剤型水性フッ素系分散コーティング剤でコーティングし、加硫処理してもよい。発泡体は特に、空気量が、開放気泡構造を提供する１５〜５０％の範囲にある場合、通気性をもたし得るが、フッ素系コーティング剤は、手袋の内側への油または水の浸入を防止する。
【００２３】
第３の実施例では、初めに、編み裏地を手型の形成機に配置する。例えば、高分子量のＰＶＡ、溶解ワックス、溶剤型ポリウレタン、またはそれらの組み合わせの遮断コーティング、または編み裏地の糸の隙間を遮断する他の物質の粘性圧膜コーティング剤で、編み裏地の外側表面をコーティングする。有利に、適切な遮断化合物を凝固剤液に添加してもよい。任意に、遮断された編み裏地を形成機から取り外し、裏返し、手型のセラミック、または金属形成機に配置する。第１の実施形態に挙げられるステップは、ステップ４のものを除いて実行され、例えば、ＰＶＡ、ワックス、溶剤型ポリウレタンなどで、糸の隙間を遮断することから、ポリマーラテックス乳液が、編み裏地の全厚に浸透することができないため、形成機の浸漬の深さを制御するための特別注意は必要ない。ステップ６の間、例えば、ＰＶＡまたはワックスなどの特定の遮断物質を、洗浄ステップの間に除去する。ＰＶＡは、例えば分解し、ワックスは、例えば滴状に落とす。このことにより、手袋の肌接触面の一部は、ポリマーラテックスコーティングを含まず、ポリマーラテックスコーティングへの使用者の肌の暴露が、最小限に抑えられる。遮断剤としての溶剤型ポリウレタンは、溶剤型ポリウレタンコーティングが、ポリマーラテックスとは異なり肌に優しい表面を与えることから、編み裏地から除去する必要がないため、特に有用である。
【００２４】
プロセスの第４の実施形態において、製造方法は、編み裏地の内側の繊維間隔を密封し、ラテックスが裏地の半分以上を介して浸透するが、裏地全部に浸透しないように、初めに形成機に配置された凝固剤でコーティングされた編み裏地を、水性ラテックス乳液に浸漬するステップを含む。この薄いラテックス層でコーティングされた裏地を、第２のラテックス浴槽にさらに浸漬し、ラテックスの第２の層を有する編み裏地に、流動床の塩処理を行う。塩粒子は個々に分離され、流動床によって浮遊したままでいるが、塩粒子の形を複製するラテックスを直ちにゲル化する第２の層に接触する。第１のラテックス層、および編み裏地にわたって存在する第２の層を含むこの塩は、塩粒子を除去するための水での洗浄を受ける。第２のラテックス層がすでにゲル化し、多少の機械的完全性を有するため、第２のラテックス層において生成される空洞構造を変化させない。次に、洗浄された手袋は、加硫加熱処理を受け、それは第１および第２のラテックス層を硬化し、それらを接着させる。
【００２５】
軽量薄型可塑性ポリマーでコーティングされた手袋の特徴は、以下に示される特徴を個々に、または組み合わせて含む。
【００２６】
はじめに、軽量薄型可塑性裏地を、２２１以下のデニールの糸から作る。一実施形態では、軽量薄型可塑性裏地を編むために、１８ゲージ針を使用する。
【００２７】
第２に、２２１以下の総デニールを実現するために、種々の糸の形態が使用される。例えば、１８ゲージ針は、薄型裏地を編むプロセスにおいて、１プライ／７０デニール／１０３フィラメントナイロン６６糸の２つの撚糸（１４０デニール）、または２プライ／７０デニール／１０３フィラメントナイロン６６糸の１つの撚糸（１４０デニール）、または２２１デニール糸の１つの撚糸を使用することができる。通常、縒り糸、プライ、および縒り糸のデニールのいかなる組み合わせも、２２１以下のデニールを有する糸を得るために、使用することができる。
【００２８】
第３に、軽量薄型編み裏地は、１５ゲージ針を使用した標準の編み裏地よりも、約３０％少ない重量および厚みを有する。対応するラテックスでコーティングされた、軽量薄型編み裏地の手袋も同様に、１５ゲージ針からのラテックスコーティングされた編み裏地よりも、薄型で軽量となる。
【００２９】
第４に、軽量薄型編み裏地は、小さい隙間で密集したメッシュからできている。編み裏地の糸の隙間は、一般的に、適切なサイズの針ゲージを使用する場合、使用される糸の直径の１から３倍である。このパラメータは、糸の適切な選択、および編みのパラメータにより容易に得られる。しかしながら、過剰なサイズを有する編み針を使用する場合、編み裏地における糸の間隔ははるかに大きくなり、ポリマーラテックス乳液が裏地の全層に浸透することから、ラテックスの浸漬には通常不適当である。
【００３０】
第５に、詳細な実施形態では、ポリマーラテックスコーティングで該編み裏地をコーティングすることによって、一般的に編み裏地の厚みの半分以上を介して浸透し、裏地の該コーティングの優れた付着が得られるが、該コーティングは、編み裏地の少なくとも一部に対しては、好ましくは該編み裏地の全層に浸透せず、それによって、使用者の肌へのコーティングの接触を実質的に低減するような、コーティング形状を提供する。
【００３１】
第６に、別の詳細な実施形態では、編み裏地を形成機に配置し、凝固剤に浸漬し、次に、水性ポリマーラテックス乳液タンク内の規定の深さに浸漬するか、形成機への配置の前に隙間を遮断し、編み裏地の繊維の隙間にゲル化領域を形成し、裏地の厚みを介した乳液のさらなる浸透を、実質的に防止するようなプロセスによって形状を作る。
【００３２】
第７に、特定の実施形態では、初めに、凝固剤でコーティングされた編み裏地の糸の隙間を遮断し、次に、ポリマーラテックス乳液で裏地の反対面をコーティングし、編み裏地の厚みの半分以上を介して浸透するが、編み裏地の少なくとも一部に対しては、ポリマーラテックスが編み裏地の全層に浸透しない、ポリマーラテックスコーティングを形成することによって形状を作る。
【００３３】
第８に、手袋のラテックス層の握り面は複数の空洞を備え、摩擦を増加し、作業表面から境界液体または油膜を除去することにより、改善された湿潤または乾燥表面を提供する。
発明の詳細な説明
【００３４】
弾性物の可塑性は、対象の形状によって強く決定される。中心負荷「Ｐ」にさらされる、厚さ「Ｔ」、および長さ「Ｌ」および幅「Ｂ」を有する弾性ビームは、以下の方程式によって得られる負荷点における、最大偏差「δ」を有し、
【数１】
2009527658.tif 000003
ここで、「Ｅ」は弾性率であり、Ｉは、以下の方程式によって得られる中心軸の慣性モーメントであり、
【数２】
2009527658.tif 000004
ここで、「Ｂ」はビームの幅であり、「Ｔ」はビームの厚さである。同様の関係が、「Ｐ」の他の負荷形状に存在する。すべての場合において、偏差「δ」は、厚さ「Ｔ」の３乗に反比例する。したがって、ビームの厚さの３０％の減少は、偏差または可塑性の２．９１、または３近くの因数での増加をもたらす。
【００３５】
手袋ラテックスコーティングなどの、エラストマーコーティングを有する手袋の可塑性は、手袋の厚みを減少することによって増加することができる。手袋は編み裏地を有することから、編み裏地に部分的にのみ浸透し、それによって、編み裏地の糸の間の相対運動、および個々の糸のフィラメントの間の運動によって編み裏地を活用し、可塑性を強化してもよい。この強化された可塑性は、より薄い編み裏地の使用、およびより薄いポリマーコーティングの塗布を必要とする。次に述べるように、これらのアプローチのそれぞれにおいて、課題に直面する。
【００３６】
Ｓｈｉｍａ  Ｓｅｉｋｉから供給される編機などの従来の編機は、これまで手袋の裏地を編むために１５ゲージ針を使用している。この針は、１９９３に発行された、ＤＪ．Ｓｐｅｎｃｅｒによる本、Ｋｎｉｔｔｉｎｇ  Ｔｅｃｈｎｏｌｏｇｙのｐ２０９に記載のとおり、３１９の総糸デニールに適応することができる。デニールは、９０００メートルの糸の長さに対する、グラムでの糸の重量である。１．１３ｇ／ｃｍ３の密度を有するナイロン６６を考慮すると、３１９ｃｍの体積は、２８２ｃｍ３である。同様に、９０００メートルの糸の平均断面積は、０．０３１ｍｍ２であり、それによって、０．１９ｍｍの平均糸直径を有する糸が得られる。この断面直径の計算は、１つのモノフィラメントの糸に対する結果を反映するが、同じデニールのマルチフィラメント糸は、糸の複数のフィラメント間に空間が存在することから、実質的により大きい断面直径を有する場合がある。裏地を形成するためにこれらの糸を編む場合、交差点において、断面直径は公称０．３８ｍｍである。これらの糸は通常、微細フィラメントの複数の縒り糸を撚ることによって製造されるため、糸の直径はより大きくなる場合があり、相応して、編み裏地もより厚くなる場合がある。さらに、編むプロセスは、ある程度の緩みを有し、編み裏地の厚みは、この緩みによってより大きくなる場合がある。例えば、２プライ／７０デニール／３４フィラメントで、各フィラメントが２．０８のデニールを有する２エンドは、２８０の合計公称デニールを有し、それは、標準の従来技術の手袋を製造するために、ラテックスに浸漬される従来技術の標準裏地を製造するために、１５ゲージ針で編むことに適している。かかる糸で作られる糸は、ＡＳＴＭ  Ｄ１７７７に従って、Ａｍｅｓ  Ｌｏｇｉｃ  Ｂａｓｉｃの隙間ゲージモデル番号ＢＧ１１１０−１−０４を使用して測定された、１．３４ｍｍの非圧縮厚さ、および９ｏｚ（２２５グラム）負荷下の１．１３ｍｍの圧縮厚さを有する。編み裏地は、１６７．９±５．３グラム／ｍｍ２の秤量を有するために測定される。編み裏地をポリマーラテックス乳液でコーティングするとき、糸はまとまる傾向があり、圧縮厚さに近似する編み裏地の厚みを提供する。ポリマーラテックスコーティングの厚みは、編み裏地の厚みに近似する。ポリマーラテックスコーティング剤でコーティングされた、２プライ／７０デニール／３４フィラメントの２エンドから作られる１５ゲージの編み裏地は、Ａｎｓｅｌｌ  １１−８００のような、１．１５ｍｍから１．５ｍｍの手袋の厚みをもたらす。１５ゲージで編まれた手袋である、Ａｎｓｅｌｌ  １１−６００手袋は、完全浸透により溶剤型ポリウレタンでコーティングされ、約１ｍｍである編み裏地の厚みにほとんど等しい厚みを有する。Ｓｈｏｗａ製品のＢＯ−５００もまた、溶剤型ポリウレタンが完全に浸透した、１５ゲージの編み裏地を使用しており、約１ｍｍである編み裏地の厚みにほとんど等しい厚みを有する。
【００３７】
またＳｈｉｍａ  Ｓｅｉｋｉも、１８ゲージ針を使用することができる編機を有する。したがって、編み裏地を製造するために、より小さいデニール糸を使用してもよい。１９９３年に発行された、ＤＪ．Ｓｐｅｎｃｅｒによる本、Ｋｎｉｔｔｉｎｇ  Ｔｅｃｈｎｏｌｏｇｙのｐ２０９に従って、１８ゲージ針は、２２１の総デニールを有する糸を使用することができる。ナイロン６６（１．１３ｇ／ｃｍ３）の密度を考慮すると、この糸は、１９５ｃｍ３の体積を有する。同様に、９０００メートルの糸の平均断面積は、０．０２１ｍｍ２であり、それによって、０．１６ｍｍの平均糸直径を有する糸をもたらす。しかしながら、１４０デニール糸を使用する場合、断面積は０．０１４ｍｍ２である、または平均糸直径は０．１３ｍｍである。したがって、２２１デニール糸を使用する場合、糸の交差点において、編み裏地は０．３２ｍｍの最小厚さを有することになる。実際には、この厚みは、複数のフィラメントの使用によって、より大きくなることが予想される。具体例では、０．６８デニールの１０３フィラメントで作られる７０デニール糸を使用することができる。編み裏地もまた、ある程度の緩みを有する。１プライの７０デニール／１０３フィラメント糸の２エンドの使用に加えて、プロセスは裏地を編むために、１４０デニールを有する２プライ／７０デニール／１０３フィラメント糸、または２２１デニールを使用してもよい。各フィラメントが０．６８デニールを有するような、１つの２プライ／７０デニール／１０３フィラメント糸の使用は、ＡＳＴＭ  Ｄ１７７７に従って、Ａｍｅｓ  Ｂａｓｉｃ  Ｌｏｇｉｃの隙間ゲージモデル番号ＢＧ１１１０−１−０４を使用して、非圧縮状態で０．８３ｍｍ、および９ｏｚ（２２５グラム）負荷下の圧縮状態で０．６７ｍｍである、編み裏地をもたらす。この編み裏地は、１４２．９±１．３グラム／ｍ２の秤量を有するために測定される。編み裏地の厚みに近いラテックス層の厚みを有するポリマーラテックスコーティングで、この１８ゲージ針をコーティングするとき、手袋は、０．６ｍｍから１．１４ｍｍの範囲の最終厚さを有する。詳細な実施形態では、多袋は、約０．７０ｍｍから約０．９０ｍｍの厚みを有する。糸は、非常に微細な直径の部分延伸繊維で作られているため、糸の可塑性は非常に良好である。したがって、手袋の厚みは３０％を超えて減少し、１５ゲージ針から編まれた裏地を有する手袋と比較して、３倍を超える手袋の可塑性の改善をもたらす。ゴム手袋の全重量も、同様により軽い。
【００３８】
使用されるゲージ編み針は、通常、使用される糸のデニールに応じて選択される。しかしながら、より小さいデニール糸に対して、より大きなゲージ針を使用することが可能であり、この組み合わせは、編み裏地内の糸の過剰な間隔をもたらし、それは望ましい１から３倍の範囲よりも大きい。これは、１５ゲージおよび１８ゲージの編み針を使用するとき、編み裏地内の糸の間隔のばらつきによって説明される。隙間の間隔は、一般的に、適切な針ゲージが選択されるとき、裏地を編むために使用される糸の直径の１から３倍の範囲にある。１５ゲージ針は、２８０デニール糸を使用することができ、０．１９ｍｍの平均糸直径を有する。１８ゲージ針は、１４０デニール糸を使用することができ、０．１３ｍｍの平均糸直径を有する。隙間直径が糸直径の３倍の大きさになることができるように、糸直径と隙間の関係は、裏地を形成機に配置するときに変化する。
【００３９】
薄い編み裏地を、水性ポリマーラテックスでコーティングするとき、技術的問題が存在する。薄い編み裏地へのラテックス層の付着困難、およびラテックス層との接触による特定の使用者の肌への刺激が認められている。そのようなものとして、１８ゲージ針の編み裏地はこれまで、水性ポリマーラテックス乳液でコーティングされていなかった。これらの技術的問題に対応するために、本発明の側面に従って、編み裏地の厚みの減少は、ポリマーラテックス乳液が、ポリマーラテックスコーティング、および編み裏地の間の付着を形成するために、約半分以上浸透することを必要とする。編み裏地の少なくとも一部に対しては、ラテックス層は編み裏地の全層に浸透せず、それによって、手袋着用時のポリマーラテックス、および使用者の肌との接触を実質的に軽減する。本発明の側面に従ったアプローチによって、全体の誤差範囲は著しく減少する。
【００４０】
Ａｎｓｅｌｌ  １１−６００、またはＳｈｏｗａ  ＢＯ−５００などの、１５ゲージ針の編み裏地を使用し、溶剤型ポリウレタンが浸透する厚みを有する、より薄い手袋を製造しようとする試みによって、硬質の手袋をもたらす。溶剤型ポリウレタンは、これらの手袋の裏地に完全に浸透することになり、それによって裏地を強化し、その弾性率「Ｅ」を増加し、その結果偏差を減少する。また、溶剤型ポリウレタンに使用される薬品は、容易に洗浄することができず、より硬質の手袋をもたらす。これにもかかわらず、本発明の特定の実施形態では、溶剤型ポリウレタンは許容可能な遮断剤であり、編み裏地の半分以上、および少なくとも一部に対して浸透する、ポリマーラテックスコーティングと共に使用することができる。本発明の側面の手袋は、例えば１８ゲージ針を使用する糸のサイズに関わらず、この手袋の形状を達成することができる。
【００４１】
図１は、編み裏地内の糸の配列、および発泡化または非発泡化されてもよいポリマーラテックスコーティングとのその関係を、概略的に図解する。平均直径Ｄを有する糸は編み裏地内で編まれ、厚みＴ１の裏地を形成する。厚みＴ２のポリマーラテックスコーティングは編み裏地に浸透し、手袋の全厚を形成する。編み裏地の少なくとも一部に対しては、ポリマーラテックスコーティングは、Ｔ−Ｔ２で定義される距離に浸透せず、浸透の度合いは、比率（Ｔ−Ｔ２）／Ｔ１によって定義される。コーティングが裏地の全層に浸透する場合、編み裏地の厚みＴ１に関わらず、不浸透領域はゼロである。裏地の外側にあるポリマーラテックスコーティングは、Ｔ−Ｔ１で示される。したがって、ポリマーラテックスコーティングの厚みＴ２は、通常、編み裏地の厚みＴ１の０．７５から１．２５の範囲にある。比率が０．７５のとき、コーティングの表面が繊維とぴったり重なっている場合、ポリマーラテックスコーティングは、裏地の４分の３に浸透する。浸透はより小さくてもよいが、半分以上であることは、繊維の表面の上部に広がるポリマーラテックスコーティングをもたらす。１．２５の比率において、４分の３浸透するポリマーラテックスコーティングはなお、編み裏地の外側のポリマーラテックスコーティングの厚みの半分を有する。この範囲において、図１の形状は、編み裏地を覆うが、編み裏地の全層に浸透しないポリマーラテックスコーティングによって達成される。
【００４２】
水性ポリマーラテックスから生成されたラテックスコーティング付きの、１５ゲージの編み裏地を有するＡｎｓｅｌｌ  １１−８００手袋、溶剤型ポリウレタンコーティングが完全に浸透した、１５ゲージの編み裏地を有するＡｎｓｅｌｌ  １１−６００、溶剤型ポリウレタンが完全に浸透した、１５ゲージの裏地を有するＳｈｏｗａ製品ＢＯ−５００に対して測定された、典型的特性の表Ｉにおいて比較が示される。本発明による典型的手袋は例Ｉと呼ばれ、カルボキシル化アクリロニトリルブタジエンラテックスが一部に浸透する、１８ゲージの編み裏地を使用して作られ、同様に表Ｉに示される。１５ゲージ針の従来製品を、本発明の方法論によって製造される１８ゲージ製品と直接比較することから、これらの例は選択された。Ａｎｓｅｌｌ  １１−８００手袋が一般的に、１．１５から１．５ｍｍの厚みを有する一方で、本発明による手袋の厚みは、０．６０ｍｍから１．１４ｍｍである。詳細な実施形態では、手袋は、約０．７０から約０．９０ｍｍの厚みを有する。したがって、例Ｉによる手袋はより可塑性があり、よりよい触感感度を提供する。例Ｉの一般的なサイズ８の手袋が、平均で１４．８グラムの重さを有する一方で、同様のサイズ８の１１−８００手袋は、１９．２から２０．７グラムの重さを有する。表Ｉはまた、例Ｉの製品上の油浸透性への、水性フルオロケミカル（ＦＣ）コーティングの効果を示す。
【表１】
2009527658.tif 000005
【００４３】
より高いクラーク剛度の数は、より高い剛性の手袋に相当する。ポリウレタンでコーティングされたＡｎｓｅｌｌ  １１−６００手袋は、ポリウレタンが１５ゲージの編み裏地の全層に浸透し、裏地を強化しより高い弾性率「Ｅ」を与え、それにより偏差および可塑性を減少することから、その厚みの減少にもかかわらず、７．７５ｃｍのクラーク剛度で非常に硬い。１１−８００手袋が５．２５ｃｍのクラーク剛度を有する一方で、例Ｉによる手袋は、４．２ｃｍのクラーク剛度を有する。例Ｉによる手袋を、フルオロケミカル（ＦＣ）分散コーティングで処理した。例Ｉのこの処理された手袋、および未処理手袋の油浸透性を測定した。ＦＣ処理の手袋は、表Ｉに示すように、油不浸透性の改善を示した。本発明の実施形態の手袋は、優れた乾燥に対する握り、水に対する握り、および油に対する握りを有する。
【００４４】
軽量薄型可塑性ポリマーでコーティングされた手袋の製造プロセスは、複数のステップを含む。詳細な実施形態では、公称１４０デニールのナイロン６６糸による１８ゲージの編み裏地を、手型のセラミックまたは金属形成機に配置し、２〜１５ｗｔ％の硝酸カルシウム水溶液に浸漬する。硝酸カルシウム凝固剤液は編み裏地の全層に浸透する。この凝固剤でコーティングされた裏地が、水性ポリマーラテックス乳液に接触するとき、乳液を不安定化し、ラテックスをゲル化する。次に、形成機に配置された、凝固剤でコーティングされた編み裏地を、水性ポリマーラテックス乳液に浸漬する。ポリマー水性ラテックスは、２５０〜５０００センチポイズの範囲の粘度を有し、水酸化カリウム、アンモニア、スルフォン酸塩などを含むがそれらに限定されない、一般に使用される安定剤を有する。ラテックスは、界面活性剤、抗菌剤、賦形剤／添加剤などの、他の一般に使用される成分を含んでもよい。糸のより小さい直径により、繊維間の距離は減少し、編み裏地内にピンチ領域を素早く形成し、ポリマーラテックス乳液がこの領域に浸入するとき、ゲル化作用は、ポリマーラテックス乳液が入ることを本質的に阻止し、それによって、編み裏地の厚みへの、ポリマーラテックス乳液の完全浸透を実質的に防止する。この浸透およびゲル化作用は、ポリマーラテックス乳液の粘度、および凝固剤でコーティングされた裏地のある形成機が、ポリマーラテックス乳液タンクに押し下げられる深さに反応しやすい。静水圧が高くなると、ポリマーラテックス乳液は、編み裏地により浸透する。浸漬の深さが小さくなり、ポリマーラテックス乳液の粘度が高くなる場合、ポリマーラテックスコーティングは編み裏地に最低限に浸透し、コーティングの付着不足をもたらす。したがって、２つの制御可能なプロセス変量は、編み裏地が比較的薄いときでさえ、編み裏地へのポリマーラテックスコーティングの浸透を、正確および確実に制御するために使用可能である。これらのプロセス変量は、１）ポリマーラテックス乳液粘度の制御、および２）編み裏地が配置された形成機の浸漬の深さである。編み裏地の厚みの半分以上の深さであるが全層未満の浸透に、この水性ポリマーラテックス乳液を達成するために必要とされる、一般的な浸漬の深さは、ラテックス乳液の粘度に基づいて、０．２から５ｃｍである。手袋のラテックスコーティングは一般的に、手袋の掌および指の領域に与えられるため、ラテックス乳液の内外に型を動かす、複合メカニズムを使用して形成機を連接し、形成機に配置された編み裏地の種々の部分を、徐々に変化する深さに浸漬する。結果として、手袋の一部は、ある程度のラテックス浸透を有してもよいが、編み裏地の７５％超は、手袋の肌接触面上のラテックスのしみを示すことなく、半分以上浸透される。プロセスの第１の実施形態は、初めに洗浄し、次にラテックス組成物を加硫するために加熱し、ラテックス乳液の粘度およびぬれ特性を安定化、および制御するために使用される凝固塩、および他のプロセス薬品を除去するために洗浄する、薄い編み裏地上の薄型連続的ラテックスゲル化層を生成する。したがって、製造される手袋は、１５ゲージの手袋と比較して、重量および厚さにおいて３０％超少なく、３倍超の可塑性を有する。
【００４５】
本発明の第２の実施形態では、使用されるポリマーラテックス乳液を発泡化する。空気量は一般的に、体積基準で５から５０％の範囲にある。ポリマーラテックス乳液は、ラテックス発泡体を安定化するために、ＴＷＥＥＮ  ２０などの追加の界面活性剤を含んでもよい。一度ラテックスを正しい空気量で発泡化し、粘度を調整すると、初めに最適速度で動く正しい泡立て羽根付き撹拌機を使用して、発泡体の微調整を行い、減速度で動く異なる羽根を使用して、気泡サイズを微調整する。この発泡化ポリマーラテックス乳液は通常より高い粘度を有し、したがって、編み裏地内の糸の隙間に浸透することがより困難であり、配置された編み裏地を有する形成機の、より深い浸漬を必要とする場合がある。繊維間の詰め領域を形成する糸の表面にある凝固剤の作用により、浸透した発泡化ラテックス乳液はすぐにゲル化し、編み裏地の厚みへの発泡化ラテックス乳液のさらなる浸入を防ぐ。気泡は、ポリマーラテックスコーティングの弾性率を減少し、手袋の可塑性を増加する。５〜１５の体積百分率の範囲内の空気量は、独立気泡を有する発泡体をもたらし、ポリマーラテックスコーティングは液体を通さない。このコーティングは、スポンジのように軟らかい感触を有する。外部表面に隣接する気泡の一部は開き、粗さの増加をもたらし、握り面から油および水の境界層を除去し、握りの増加をもたらす能力を有する。体積空気量が１５〜５０％の範囲にあるとき、気泡は互いに隣接し、加硫加熱ステップの間それらは拡大し互いに接触し、開放気泡フォームを形成する。手袋のポリマーラテックスコーティングは通気性を有し、手袋はべとべとしない。液体の滴が手袋の掌部分に置かれるとき、特に手袋着用の場合、開放気泡の伸縮により、液体はポリマーラテックスコーティングに浸透する場合がある。水性フッ素系分散コーティングの塗布により、気泡の孔サイズに応じて、この液体浸透を最小化、または防止することができる。一般的に０．５から２ミクロンの厚みを有するコーティングを形成するために、分散剤は通常、水性溶剤中で分散されるフルオロケミカル組成物から成る。また、水性フッ素系分散コーティングを、ポリマーラテックスコーティングで被覆されない編み裏地の部分に塗布してもよい。加硫前に、フルオロケミカルコーティングをゲル化ラテックス塗布してもよく、コーティングは、ラテックスポリマーと共に硬化する。手袋のラテックスコーティングの偶発的欠陥を介した、油または水の浸透を防止するために、フルオロケミカルコーティングを非発泡化ラテックスコーティングに、同様に適切に塗布してもよい。
【００４６】
図２は、本発明の側面に従って、裏地に使用することができる糸を図解する。本発明の一側面では、糸は、糸の組み合わせである。糸の組み合わせは、約１４０から１５０のデニールを有することができる。図解されるプロセスは標準的な技術であるが、形成される糸は、１８ゲージ針で編むことに適しており、本発明に従った手袋製造に適した、軽量で厚みが小さい編み裏地を形成する。いかなる糸、または糸の組み合わせも、本発明の種々の側面において使用することができる。
【００４７】
図３は、１５ゲージ針を有する編機を使用して作られた、従来技術の裏地の縮尺写真である。写真の明るい領域は糸を示し、暗い領域は糸の間隔を示す。糸の繊維は直径が大きく、糸の間隔もまた相応して大きい。同様に、図４は、１８ゲージ針有する編機を使用して作られた、本発明の一側面の裏地の縮尺写真であり、明るい領域は糸を示し、暗い領域は糸の間隔を示す。１４０デニールである１８ゲージ糸は直径がはるかに小さく、編むプロセスは、糸のより小さい間隔をもたらす。これらの写真は、糸の間隔が１５ゲージ針、または１８ゲージ針の両方の糸の直径の約１倍であることを図解するが、本発明は、軽量で、より可塑性のあるより薄型の手袋を形成するために、２２１以下のデニール糸を使用する。
【００４８】
図５は、ラテックス層が空洞を備えるときの、その断面、および手袋の上部表面の斜角度の一部を示す、５０倍でのゴム手袋のＳＥＭ顕微鏡写真を図解する。図はまた、指および掌部分におけるラテックス表面が複数の空洞を備えるような、最大倍率での手袋を示す。指示標識の顕微鏡写真は、０．１ｍｍにそれぞれ分けられた１０のドットを有する、１ｍｍの距離を示す。５つのドットまたは０．５ｍｍを示すために、１ｍｍの標識に直接目盛りを描く。この目盛りを使用して、断面の空洞のそれぞれを測定し、それらの面積を空洞のそれぞれの真下に示す。空洞を、３００μｍ、２２５μｍ、２６０μｍ、３６０μｍ、２５０μｍ、２９０μｍ、３００μｍ、および３５０μｍになるように示す。空洞は、２９２μｍの平均空洞サイズで、ほぼ均等に分布している。このサイズの標準偏差は４７μｍであり、それは小さいサンプルサイズを反映する。手袋の編み裏地は、顕微鏡写真の下部の下に広がり、グレーのラテックスは裏地の半分以上に浸透するが、完全に浸透しない。ラテックス層の断面は、切り口における空洞の半月形断面を示す。この部分を越えた上部表面の部分は、上部表面の浅い斜角度を示し、ゴム手袋の握り面における空洞のほぼ均等の分布を示す。
【００４９】
詳細にわたり本発明の種々の側面を記載してきたが、かかる詳細に厳密に従う必要はないが、さらなる変更および修正がすべて、追記の請求項によって定義されるような本発明の範囲内で、当業者に提案されてもよいことは理解されるであろう。
【図面の簡単な説明】
【００５０】
【図１】図１は、編み裏地の厚みの半分以上を介して浸透するポリマーラテックス層を有する、編み裏地の概略図を示す。
【図２】図２は、本発明の一側面に従って使用することができる糸を図解する。
【図３】図３は、従来技術の編み裏地を示す、１５ゲージ針を使用した編機で製造された手袋の写真である。
【図４】図４は、本発明の一側面に従って、１８ゲージ針を使用した編機で製造された手袋の写真である。
【図５】図５は、ラテックス表面が複数の空洞を備えるような、手袋の断面および上部表面のＳＥＭ顕微鏡写真である。
【図１】
2009527658.tif 000006
【図２】
2009527658.tif 000007
【図３】
2009527658.tif 000008
【図４】
2009527658.tif 000009
【図５】
2009527658.tif 000010
【国際調査報告】
2009527658.tif 000011
2009527658.tif 000012